(57)【特許請求の範囲】
【請求項１】
下記の（Ａ）を主成分とし、下記の（Ｂ），（Ｃ）および（Ｅ）成分を含有することを特徴とする高減衰ゴム組成物。
（Ａ）ハロゲン化ブチルゴム。
（Ｂ）軟化点が６０〜１５０℃の範囲内の、非極性の脂環族飽和炭化水素樹脂。
（Ｃ）（Ａ）により架橋反応が活性化される樹脂架橋反応型アルキルフェノール・ホルムアルデヒド樹脂。
（Ｅ）窒素吸着比表面積が６０ｍ2／ｇ以下のカーボンブラック。
【請求項２】
上記（Ａ）成分のハロゲン化ブチルゴムが、塩素化ブチルゴム（Ｃｌ−ＩＩＲ）および臭素化ブチルゴム（Ｂｒ−ＩＩＲ）の少なくとも一つである請求項１記載の高減衰ゴム組成物。
【請求項３】
上記（Ｂ）成分の脂環族飽和炭化水素樹脂の含有割合が、上記（Ａ）成分のハロゲン化ブチルゴム１００重量部に対して、５〜６０重量部の範囲に設定されている請求項１または２記載の高減衰ゴム組成物。
【請求項４】
上記（Ｃ）成分の反応型アルキルフェノール・ホルムアルデヒド樹脂の含有割合が、上記（Ａ）成分のハロゲン化ブチルゴム１００重量部に対して、２〜２０重量部の範囲に設定されている請求項１〜３のいずれか一項に記載の高減衰ゴム組成物。
【請求項５】
上記（Ａ）〜（Ｃ）および（Ｅ）成分に加え、下記の（Ｄ）成分を含有する請求項１〜４のいずれか一項に記載の高減衰ゴム組成物。
（Ｄ）酸化亜鉛。
【請求項６】
上記（Ｄ）成分の酸化亜鉛の含有割合が、上記（Ａ）成分のハロゲン化ブチルゴム１００重量部に対して、１〜１５重量部の範囲に設定されている請求項５記載の高減衰ゴム組成物。
【請求項７】
上記（Ｅ）成分のカーボンブラックが、窒素吸着比表面積が９〜３０ｍ2／ｇの範囲のカーボンブラックである請求項１〜６のいずれか一項に記載の高減衰ゴム組成物。
【請求項８】
上記（Ｅ）成分のカーボンブラックの含有割合が、上記（Ａ）成分のハロゲン化ブチルゴム１００重量部に対して、３〜５３重量部の範囲に設定されている請求項１〜７のいずれか一項に記載の高減衰ゴム組成物。
【請求項９】
上記（Ａ）成分が、ハロゲン化ブチルゴムに、レギュラーブチルゴムを４５重量％未満の割合で含有するものである請求項１〜８のいずれか一項に記載の高減衰ゴム組成物。
【請求項１０】
請求項１〜９のいずれか一項に記載の高減衰ゴム組成物の加硫体。
【発明の詳細な説明】
【技術分野】
【０００１】
本発明は、振動吸収材料等の用途に適した高減衰ゴム組成物に関するものであり、詳しくは、コンピューターのハードディスクの制振ダンパー、洗濯機等の一般家電製品の制振ダンパー、自動車用制振材、建築・住宅分野における制震，制振，免震等の用途に好適な高減衰ゴム組成物に関するものである。
【背景技術】
【０００２】
一般に、コンピューターのハードディスクの制振ダンパー、洗濯機等の一般家電製品の制振ダンパー、自動車用制振材、建築・住宅分野における建築用制震壁，制震（制振）ダンパー等の制震（制振）装置および免震装置の用途には、振動エネルギーを効率よく吸収する高減衰ゴム組成物からなるゴム材が用いられる。そして、上記高減衰ゴム組成物には、従来から、ブチル系ゴム組成物が用いられている（特許文献１参照）。
【特許文献１】特開平３−１２６７４２号公報
【発明の開示】
【発明が解決しようとする課題】
【０００３】
通常、上記のような用途における高減衰材は、圧縮された場合の変形量が大きく、また、荷重を受ける部位に対しては使用上制限を受けやすい。例えば、免震構造体のように、地震のエネルギーを吸収するものでは、高減衰化は必須特性であるとともに、建造物の荷重を受け続ける場合に圧縮方向への変形（へたり）が重要な問題となる。また、一般家電製品においても、振動を低減する為に高減衰材が使用され、これが常時の荷重を受ける部品である場合、その部品に対して、高減衰化と圧縮永久歪み特性は背反特性となっている。
【０００４】
しかしながら、ブチル系ゴムは、本来、圧縮永久歪みが良くない。特に、高温領域では、へたりが生じやすい傾向にある。
【０００５】
一方、ゴムに、樹脂（粘着付与剤）を添加し、その樹脂の塑性変形により振動エネルギーを吸収して減衰性を出す手法も提案されている。しかし、単純に樹脂を多く添加すると、圧縮変形後に元にもどらず、へたりが大きくなる傾向がある。また、ゴムに、カーボンブラック，シリカ等の充填材を多量に配合し、その充填材同士の摩擦により減衰性を出す手法も提案されている。この手法では、へたりは少ないが、しかし、ゴム組成物を調製する際の混練時に、その摩擦による発熱によりゴム焼けが生じ、加工性の悪化を引き起こす懸念があるため、充填材の多量配合により減衰性を出すにしても限界がある。
【０００６】
本発明は、このような事情に鑑みなされたもので、高減衰で、かつ、低温から高温領域の圧縮永久歪みが小さい高減衰ゴム組成物の提供をその目的とする。
【課題を解決するための手段】
【０００７】
上記の目的を達成するために、本発明の高減衰ゴム組成物は、下記の（Ａ）を主成分とし、下記の（Ｂ），（Ｃ）および（Ｅ）成分を含有するという構成をとる。
（Ａ）ハロゲン化ブチルゴム。
（Ｂ）軟化点が６０〜１５０℃の範囲内の、非極性の脂環族飽和炭化水素樹脂。
（Ｃ）（Ａ）により架橋反応が活性化される樹脂架橋反応型アルキルフェノール・ホルムアルデヒド樹脂。
（Ｅ）窒素吸着比表面積が６０ｍ2／ｇ以下のカーボンブラック。
【０００８】
すなわち、本発明者は、前記課題を解決するため鋭意研究を重ねた。その研究の過程で、加硫速度が速く、架橋密度が良好なハロゲン化ブチルゴム（塩素化ブチルゴム，臭素化ブチルゴム等）をポリマーとして採用することを想起した。そして、このポリマーに、へたりを出さずに高減衰性を発現するため実験を重ねた結果、軟化点が特定範囲内の非極性の脂環族飽和炭化水素樹脂を添加すると良好になることを突き止めた。すなわち、上記脂環族飽和炭化水素樹脂は、その塑性変形による高減衰性の発現とともに、上記ポリマーとの相溶性が良好であるため、ミクロ分散化されやすく、しかも、圧縮永久歪みに対してマトリックスであるポリマーの特性を悪化させ難いといった性能を示すことから、このような結果になったと考えられる。そして、上記ポリマーと樹脂との架橋剤として、ハロゲン化ブチルゴムにより架橋反応が活性化される樹脂架橋反応型アルキルフェノール・ホルムアルデヒド樹脂を用いることにより、その加硫体は、低温から高温の圧縮永久歪みが良好になることを見いだし、本発明に到達した。
【０００９】
本発明において、従来の硫黄加硫系ではなく、上記のように反応型アルキルフェノール・ホルムアルデヒド樹脂による樹脂架橋系を選定することにより、低温から高温の圧縮永久歪みが良好になる理由は、Ｓ−Ｓ結合よりも樹脂架橋のほうが耐熱性が良好で（Ｓ−Ｓ結合は、高温圧縮により切れやすいため、へたりが発生しやすい）、また、低温時においても、架橋構造の違いから、樹脂架橋のほうが耐圧縮永久歪み性が良好であり、さらにその分散性による樹脂架橋鎖の均一性も好条件として影響しているためと推測される。なお、上記の反応型アルキルフェノール・ホルムアルデヒド樹脂による樹脂架橋は、ハロゲン化ポリマーおよびハロゲン化金属により活性化されるため、本発明においてハロゲン化物は必須である。
【発明の効果】
【００１０】
このように、本発明の高減衰ゴム組成物は、ハロゲン化ブチルゴムに、軟化点が特定範囲内の非極性の脂環族飽和炭化水素樹脂と、ハロゲン化ブチルゴムにより架橋反応が活性化される樹脂架橋反応型アルキルフェノール・ホルムアルデヒド樹脂と、特定のカーボンブラックとを含有するものである。そのため、高減衰で、かつ、低温から高温領域の圧縮永久歪みが小さいといった性能を発揮することができる。また、本発明の高減衰ゴム組成物からなる部材は、架橋密度が良好であり、耐熱性にも優れ、高温でのへたりが生じにくい。そして、本発明の高減衰ゴム組成物は、コンピューターのハードディスクの制振ダンパー、洗濯機等の一般家電製品の制振ダンパー、自動車用制振材、建築・住宅分野における建築用制震壁，制震（制振）ダンパー等の制震（制振）装置および免震装置の用途に有利に用いることができる。
【００１１】
特に、上記各成分に加え、酸化亜鉛を含有すると、本発明の高減衰ゴム組成物は、より架橋密度が良好となる。
【００１２】
本発明では、上記特定のカーボンブラックとして、窒素吸着比表面積が６０ｍ2／ｇ以下のカーボンブラックを用いていることから、加硫によりポリマー（Ａ成分）と上記カーボンブラックとの間に摩擦が発生し、減衰性が向上するため、その減衰向上した分、脂環族飽和炭化水素樹脂（Ｂ成分）を減量することができ、温度依存性を良好にすることができる。また、このようにして脂環族飽和炭化水素樹脂（Ｂ成分）を減量することにより、練り加工性および成型加工性も良好となる。さらに、その高減衰ゴム組成物の加硫体の粘着性も低下し、べたつきが少なくなることにより、金型粘着が少なくなり、扱いやすくなる。
【００１３】
また、上記ハロゲン化ブチルゴムに、レギュラーブチルゴムを４５重量％未満の割合で含有すると、ハロゲン化ブチルゴムの加硫速度に起因する、ゴム練り時の焼けが解消され、本発明の高減衰ゴム組成物のポットライフが、より長くなる。
【発明を実施するための最良の形態】
【００１４】
つぎに、本発明の実施の形態を詳しく説明する。
【００１５】
本発明の高減衰ゴム組成物は、ハロゲン化ブチルゴム（Ａ成分）を主成分とし、非極性の脂環族飽和炭化水素樹脂（Ｂ成分）と、ハロゲン化ブチルゴムにより架橋反応が活性化される樹脂架橋反応型アルキルフェノール・ホルムアルデヒド樹脂（Ｃ成分）（以下、単に「反応型アルキルフェノール・ホルムアルデヒド樹脂」と略す。）と、窒素吸着比表面積が６０ｍ2／ｇ以下のカーボンブラック（Ｅ成分）とを含有するものである。なお、本発明において、上記「主成分」とは、組成物の特性に大きな影響を与えるもののことであり、通常は、全体の５５重量％以上を意味する。また、本発明において、上記「非極性」とは、「極性を有する」の対語であり、全く極性を有しないことを意味するものではない。
【００１６】
上記Ａ成分のハロゲン化ブチルゴムとしては、好ましくは、塩素化ブチルゴム（Ｃｌ−ＩＩＲ）や臭素化ブチルゴム（Ｂｒ−ＩＩＲ）が用いられる。そして、これらのハロゲン化ブチルゴムは、単独であるいは二種以上併せて用いられる。
【００１７】
なお、上記ハロゲン化ブチルゴムに、レギュラーブチルゴムを４５重量％未満の割合で含有すると、ハロゲン化ブチルゴムの加硫速度に起因する、ゴム練り時の焼けが解消され、本発明の高減衰ゴム組成物のポットライフがより長くなるため、好ましい。
【００１８】
上記Ｂ成分の脂環族飽和炭化水素樹脂は、水酸基，カルボキシル基等の極性基を有しないものが用いられる。そして、上記脂環族飽和炭化水素樹脂としては、重量平均分子量が３００〜４０００の範囲のもので、軟化点が６０〜１５０℃（好ましくは９０〜１４０℃）の範囲のものが選定される。これらは、単独であるいは二種以上併せて用いられる。なお、上記特定の脂環族飽和炭化水素樹脂は、市販のものでは、アルコンＰ９０、アルコンＰ１４０（ともに荒川化学工業社製）が好ましく用いられる。
【００１９】
上記特定の脂環族飽和炭化水素樹脂（Ｂ成分）の配合量は、ハロゲン化ブチルゴム（Ａ成分）１００重量部（以下、「部」と略す）に対して５〜６０部の範囲に設定することが好ましく、より好ましくは、１５〜４０部の範囲である。すなわち、この範囲内であると、圧縮永久歪みが、より良好になるからである。なお、上記特定の脂環族飽和炭化水素樹脂（Ｂ成分）の配合量が下限未満であると、圧高減衰性の効果が不充分となる。逆に、上記特定の脂環族飽和炭化水素樹脂（Ｂ成分）の配合量が上限を超えた場合、粘着性が強くなり、練り込み加工性が悪化する傾向がみられるようになる。
【００２０】
上記Ｃ成分の反応型アルキルフェノール・ホルムアルデヒド樹脂としては、例えば、田岡化学工業製の臭素化アルキルフェノール・ホルムアルデヒド縮合体（タッキロール２５０）、アルキルフェノール・ホルムアルデヒド縮合体（タッキロール２０１）等があげられる。これらは、単独であるいは二種以上併せて用いられる。
【００２１】
上記反応型アルキルフェノール・ホルムアルデヒド樹脂（Ｃ成分）の配合量は、ハロゲン化ブチルゴム（Ａ成分）１００部に対して、２〜２０部の範囲に設定することが好ましく、より好ましくは、３〜１５部の範囲である。すなわち、上記反応型アルキルフェノール・ホルムアルデヒド樹脂（Ｃ成分）の配合量が下限未満であると、架橋反応性が悪くなる傾向がみられ、逆に反応型アルキルフェノール・ホルムアルデヒド樹脂（Ｃ成分）の配合量が多すぎると、ゴム物性（破断伸び）が低下する傾向がみられるからである。
【００２２】
上記（Ａ）〜（Ｃ）成分に加え、酸化亜鉛（Ｄ成分）を含有すると、本発明の高減衰ゴム組成物は、より架橋密度が良好となるため、好ましい。
【００２３】
上記酸化亜鉛（Ｄ成分）の配合量は、架橋密度を良好にするため、ハロゲン化ブチルゴム（Ａ成分）１００部に対して、１〜１５部の範囲に設定することが好ましく、より好ましくは、３〜１０部の範囲である。
【００２４】
なお、本発明の高減衰ゴム組成物においては、上記各成分とともに、カーボンブラック，シリカ等の充填材、加硫促進剤、加硫助剤、老化防止剤、可塑剤等を必要に応じて適宜に配合することも可能である。
【００２５】
上記カーボンブラックとしては、種々のグレードのカーボンブラックが、単独であるいは二種以上併せて用いられるが、本発明においては、窒素吸着比表面積が６０ｍ2／ｇ以下のカーボンブラック（Ｅ成分）を必須で含有する。これにより、加硫によりポリマー（Ａ成分）と上記カーボンブラックとの間に摩擦が発生し、減衰性が向上するため、その減衰向上した分、脂環族飽和炭化水素樹脂（Ｂ成分）を減量することができる。すなわち、脂肪族飽和炭化水素樹脂の多量添加は、減衰向上に繋がる反面、温度依存性が悪化してしまう問題があったが、上記特定のカーボンブラックを含有することにより、脂肪族飽和炭化水素樹脂の多量添加を行わずに済むため、温度依存性を良好にすることができ、好ましい。また、このようにして脂環族飽和炭化水素樹脂（Ｂ成分）を減量することにより、ゴム組成物およびその加硫物の粘着性（べたつき）が抑制されるため、練り加工性および成型加工性も良好となる。さらに、その高減衰ゴム組成物の加硫体の粘着性も低下し、べたつきが少なくなることにより、金型粘着が少なくなり、扱い易くなる。上記カーボンブラックの窒素吸着比表面積は、上記観点から、好ましくは９〜３０ｍ2／ｇの範囲である。なお、上記窒素吸着比表面積は、ＪＩＳ  Ｋ  ６２１７に規定されており、単位重量当たりの窒素吸着比表面積（ｍ2／ｇ）を意味する。
【００２６】
窒素吸着比表面積が６０ｍ2 ／ｇ以下のカーボンブラック（Ｅ成分）としては、例えば、ＭＴ級，ＳＲＦ級，ＭＡＦ−ＨＳ級，ＦＴ級，ＧＰＦ級，ＦＥＦ級，ＭＡＦ級といった種々のグレードのカーボンブラックがあげられる。なお、窒素吸着比表面積が６０ｍ2 ／ｇより大きいカーボンブラックには、例えば、ＨＡＦ級，ＩＳＡＦ級，ＳＡＦ級といったグレードのカーボンブラックがある。
【００２７】
上記カーボンブラックの配合量は、ハロゲン化ブチルゴム（Ａ成分）１００部に対して、５０〜１５０部の範囲に設定することが好ましく、より好ましくは、５０〜１２０部の範囲である。なお、上記カーボンブラックの配合量が上限を超えると、粘度が上昇し、加工性が悪化する等の問題が生じるようになる。
【００２８】
そして、窒素吸着比表面積が６０ｍ2 ／ｇ以下のカーボンブラック（Ｅ成分）を配合する場合、前記特定の脂環族飽和炭化水素樹脂（Ｂ成分）の配合量は、ハロゲン化ブチルゴム（Ａ成分）１００部に対して、３〜５０部の範囲にまで減量することができる。すなわち、このように少量であっても、先に述べたような脂環族飽和炭化水素樹脂（Ｂ成分）による高減衰性の効果を充分発揮することができるからである。
【００２９】
上記加硫助剤としては、例えば、ステアリン酸、不飽和脂肪酸亜鉛等があげられる。これらは単独であるいは二種以上併せて用いられる。
【００３０】
また、上記加硫助剤の配合量は、上記ハロゲン化ブチルゴム（Ａ成分）１００部に対して、１〜２５部の範囲が好ましく、特に好ましくは２〜１０部の範囲である。
【００３１】
上記老化防止剤としては、例えば、カルバメート系老化防止剤、フェニレンジアミン系老化防止剤、フェノール系老化防止剤、ジフェニルアミン系老化防止剤、キノリン系老化防止剤、イミダゾール系老化防止剤、ワックス類等があげられる。これらは単独であるいは二種以上併せて用いられる。
【００３２】
また、上記老化防止剤の配合量は、上記ハロゲン化ブチルゴム（Ａ成分）１００部に対して、１〜１０部の範囲が好ましく、特に好ましくは２〜５部の範囲である。
【００３３】
上記可塑剤としては、硬度の調整等を目的とするものであり、例えば、フタル酸ジオクチル（ＤＯＰ），フタル酸ジ−ｎ−ブチル（ＤＢＰ）等のフタル酸系可塑剤、ジブチルカルビトールアジペート，ジオクチルアジペート（ＤＯＡ）等のアジピン酸系可塑剤、セバシン酸ジオクチル（ＤＯＳ），セバシン酸ジブチル（ＤＢＳ）等のセバシン酸系可塑剤といった合成可塑剤や、ナフテン系オイル，パラフィン系オイル，アロマオイル等の鉱物油があげられる。これらは単独であるいは二種以上併せて用いられる。
【００３４】
また、上記可塑剤の配合量は、上記ハロゲン化ブチルゴム（Ａ成分）１００部に対して、１〜５０部の範囲が好ましく、特に好ましくは３〜３０部の範囲である。
【００３５】
本発明の高減衰ゴム組成物は、例えば、つぎのようにして調製することができる。すなわち、上記ハロゲン化ブチルゴム（Ａ成分）と、非極性の脂環族飽和炭化水素樹脂（Ｂ成分）と、窒素吸着比表面積が６０ｍ2／ｇ以下のカーボンブラック（Ｅ成分）等の充填材，酸化亜鉛等の加硫助剤，老化防止剤，可塑剤等を適宜に配合し、これらをバンバリーミキサー等を用いて、９０〜１４０℃で、３〜５分間程度混練を行う。つぎに、これに、反応型アルキルフェノール・ホルムアルデヒド樹脂（Ｃ成分），加硫促進剤等を適宜に配合し、オープンロールを用いて、所定条件（例えば、５０℃×５分間）で混練することにより、高減衰ゴム組成物を作製する。なお、このようにして得られた高減衰ゴム組成物を、高温（１５０〜１７０℃）で５〜３０分間、加硫することにより、目的とする高減衰ゴム（部材）を得ることができる。
【００３６】
本発明の高減衰ゴム組成物は、例えば、コンピューターのハードディスクの制振ダンパー、洗濯機等の一般家電製品の制振ダンパー、自動車用制振材、建築・住宅分野における建築用制震壁，制震ダンパー等の高減衰材料として、好適に用いられる。
【００３７】
つぎに、実施例について比較例と併せて説明する。ただし、本発明は、これら実施例に限定されるものではない。
【００３８】
まず、実施例および比較例に先立ち、下記に示す材料を準備した。
【００３９】
〔塩素化ブチルゴム〕
クロロブチル１０６６、ＪＳＲ社製
【００４０】
〔レギュラーブチルゴム〕
ブチル３６５、ＪＳＲ社製
【００４１】
〔脂環族飽和炭化水素樹脂(i) 〕
アルコンＰ１４０（極性基不含、軟化点１４０℃）、荒川化学工業社製
【００４２】
〔脂環族飽和炭化水素樹脂(ii)〕
アルコンＰ９０（極性基不含、軟化点９０℃）、荒川化学工業社製
【００４３】
〔脂環族飽和炭化水素樹脂(iii) 〕
ＫＲ１８４２（水酸基含有）、荒川化学工業社製
【００４４】
〔非反応樹脂〕
タッキロール１０１（非反応型アルキルフェノール・ホルムアルデヒド樹脂）、田岡化学工業社製
【００４５】
〔カーボンブラック(i) 〕
ＳＲＦカーボン（シーストＳ（窒素吸着比表面積：２７ｍ2 ／ｇ）、東海カーボン社製）
【００４６】
〔カーボンブラック(ii)〕
ＭＴカーボン（サーマックスＮ９９０（窒素吸着比表面積：９ｍ2 ／ｇ）、キャンカーブ社製）
【００４７】
〔カーボンブラック(iii) 〕
ＭＡＦ−ＨＳカーボン（シースト１１６ＨＭ（窒素吸着比表面積：５６ｍ2 ／ｇ）、東海カーボン社製）
【００４８】
〔カーボンブラック(iv)〕
ＨＡＦカーボン（シースト３（窒素吸着比表面積：７９ｍ2 ／ｇ）、東海カーボン社製）
【００４９】
〔亜鉛華〕
酸化亜鉛二種、三井金属鉱業社製
【００５０】
〔樹脂加硫剤〕
タッキロール２０１（反応型アルキルフェノール・ホルムアルデヒド樹脂）、田岡化学工業社製
【００５１】
〔ＣＺ〕
ノクセラーＣＺ（スルフェンアミド系加硫促進剤）、大内新興化学社製
【００５２】
〔ＴＬ〕
アクセルＴＬ（ジチオカルバミン酸系加硫促進剤）、川口化学工業社製
【００５３】
〔Ｓ〕
硫黄、鶴見化学工業社製
【実施例】
【００５４】
〔実施例１〕
塩素化ブチルゴム１００部と、脂環族飽和炭化水素樹脂(i) ３０部と、ＳＲＦカーボン５３部と、加硫助剤である亜鉛華５部とを配合し、これらをバンバリーミキサーを用いて、９０〜１４０℃で５分間混練を行った。つぎに、これを加硫するため、樹脂加硫剤（反応型アルキルフェノール・ホルムアルデヒド樹脂）５部を配合し、オープンロールを用いて、約５０℃で５分間混練することにより、高減衰ゴム組成物を調製した。
【００５５】
〔実施例２〜５、比較例１〜６〕
下記の表１および表２に示すように、各成分の配合量等を変更する以外は、実施例１に準じて、ゴム組成物を調製した。
【００５６】
【表１】
0005256014.tif 000002
【００５７】
【表２】
0005256014.tif 000003
【００５８】
このようにして得られた実施例および比較例のゴム組成物を用い、下記の基準に従って、各特性の評価を行った。その結果を、後記の表３および表４に併せて示した。
【００５９】
〔圧縮永久歪み〕
上記ゴム組成物をＪＩＳ  Ｋ  ６２６２に準拠した形状とサイズに成形して１６０℃×４５分の条件でプレス加硫し、加硫ゴムテストピースを作製した。そして、このテストピースを、ＪＩＳ  Ｋ  ６２６２に準拠し、温度１２０℃，試験時間２４時間，圧縮率２５％の条件（表３および表４における「高温」条件）で治具に固定し、その後、上記テストピースを、上記治具から開放して２３℃雰囲気下で３０分放置した後、その圧縮永久歪みを測定した。また、温度２３℃，試験時間２４時間，圧縮率２５％の条件（表３および表４における「常温」条件）でも、上記と同様に、加硫ゴムテストピースを治具に固定し、その後、上記治具から開放して２３℃雰囲気下で３０分放置した後の上記テストピースの圧縮永久歪みを測定した。なお、これらの値が双方とも１２％以下（好ましくは１０％以下）であれば、へたり難く、圧縮永久歪みに優れていることを示す。そのため、後記の表３および表４において、その値が１０％以下であるものを○、１０％を超えるが１２％以下であるものを△、１２％を超えるものを×と評価した。
【００６０】
〔粘弾性特性〕
上記ゴム組成物を１６０℃×３０分の条件でプレス加硫してなるシートを用い、ＪＩＳ  Ｋ  ６３９４に準拠し、引張り歪み０．５％，周波数５Ｈｚ，測定温度２０℃の条件で、粘弾性スペクトロメーター（ユービーエム社製）により損失正接（ｔａｎδ）を測定した。なお、ｔａｎδの値が０．５以上であれば、減衰性に優れていることを示す。そのため、下記の表３および表４において、「減衰性」の評価として、この基準を満たすものを○、この基準を満たさないものを×と評価した。
【００６１】
【表３】
0005256014.tif 000004
【００６２】
【表４】
0005256014.tif 000005
【００６３】
上記結果から、実施例品は、常温下であっても高温下であっても、圧縮永久歪みの値が小さく、常温下であっても高温下であっても１０％以下の圧縮永久歪みであることから、温度依存によりへたりが生じない（温度依存性に優れている）ことがわかる。また、ｔａｎδ（粘弾性特性）の値が、いずれも０．５以上であるため、高減衰であることがわかる。なお、実施例３品のように、ポリマーとして、塩素化ブチルゴムにレギュラーブチルゴムを併用した場合、塩素化ブチルゴムを単独で用いたときよりもゴム組成物のポットライフが長くなった。また、実施例のゴム組成物のポリマーである塩素化ブチルゴムに代えて、臭素化ブチルゴムを用いた場合も、上記実施例と同様、優れた結果が得られた。
【００６４】
これに対して、比較例１品および比較例２品は、非反応型アルキルフェノール・ホルムアルデヒド樹脂の配合により減衰性を出しているが、圧縮永久ひずみ特性に温度依存がみられる。比較例３品は、減衰性を出すための材料を全く配合しておらず、減衰性が顕著に悪い。比較例４品は、圧縮永久歪みに劣る。比較例５品は、実施例に近い配合組成であるが、その材料である脂環族飽和炭化水素樹脂が、水酸基を含有するものであるため、所望の圧縮永久歪み特性も、減衰性も得られず、実施例に比べ、これらの特性に劣ることがわかる。比較例６品は、実施例１〜５品に比べ、圧縮永久歪み特性に劣ることがわかる。